"水ガラス、酸及び水が配合されたシリカ濃度7以下の酸性シリカゾルと、水ガラス及び水が配合された希釈水ガラスとが混合される地盤改良用注入材であって、前記酸性シリカゾル及び前記希釈水ガラスの少なくとも一方にアルカリ金属塩が配合されている、ことを特徴とする地盤改良用注入材。前記希釈水ガラスは、モル比3.5以上の水ガラスが配合され、かつ前記アルカリ金属塩が水に対する濃度1以上となるように配合されている、請求項1記載の地盤改良用注入材。前記アルカリ金属塩として、塩化ナトリウム、硫酸ナトリウム、硝酸ナトリウム、塩化カリウム、硫酸カリウム、硝酸カリウム、塩化リチウム、硫酸リチウム、硝酸リチウム、クエン酸ナトリウム、クエン酸カリウム、リンゴ酸ナトリウム、リンゴ酸カリウム、リン酸ナトリウム及びリン酸カリウムの群から選択されたいずれか一種以上が使用されている、請求項1又は請求項2記載の地盤改良用注入材。水ガラス、酸及び水を配合して得た酸性シリカゾルと、水ガラス及び水を配合して得た希釈水ガラスとが混合される地盤改良用注入材の製造方法であって、前記酸性シリカゾル及び前記希釈水ガラスの少なくとも一方にアルカリ金属塩を配合する、ことを特徴とする地盤改良用注入材の製造方法。本発明が解決しようとする主たる課題は、酸性シリカゾルのシリカ濃度が低いにもかかわらず、当該酸性シリカゾルと希釈水ガラスとを混合した際のゲルタイムが短く、従って瞬結性注入材として使用することができる地盤改良用注入材を提供することにある。また、酸性シリカゾルのシリカ濃度を下げたとしても、当該酸性シリカゾルと希釈水ガラスとを混合した際のゲルタイムが短く保たれ、従って瞬結性注入材として使用することができる地盤改良用注入材の製造方法を提供することにある。この課題を解決した本発明は、次の通りである。[請求項1記載の発明]水ガラス、酸及び水が配合されたシリカ濃度7以下の酸性シリカゾルと、水ガラス及び水が配合された希釈水ガラスとが混合される地盤改良用注入材であって、前記酸性シリカゾル及び前記希釈水ガラスの少なくとも一方にアルカリ金属塩が配合されている、ことを特徴とする地盤改良用注入材。[請求項2記載の発明]前記希釈水ガラスは、モル比3.5以上の水ガラスが配合され、かつ前記アルカリ金属塩が水に対する濃度1以上となるように配合されている、請求項1記載の地盤改良用注入材。[請求項3記載の発明]前記アルカリ金属塩として、塩化ナトリウム、硫酸ナトリウム、硝酸ナトリウム、塩化カリウム、硫酸カリウム、硝酸カリウム、塩化リチウム、硫酸リチウム、硝酸リチウム、クエン酸ナトリウム、クエン酸カリウム、リンゴ酸ナトリウム、リンゴ酸カリウム、リン酸ナトリウム及びリン酸カリウムの群から選択されたいずれか一種以上が使用されている、請求項1又は請求項2記載の地盤改良用注入材。[請求項4記載の発明]水ガラス、酸及び水を配合して得た酸性シリカゾルと、水ガラス及び水を配合して得た希釈水ガラスとが混合される地盤改良用注入材の製造方法であって、前記酸性シリカゾル及び前記希釈水ガラスの少なくとも一方にアルカリ金属塩を配合する、ことを特徴とする地盤改良用注入材の製造方法。主な作用効果酸性シリカゾル及び希釈水ガラスの少なくとも一方にアルカリ金属塩を配合することによって、酸性シリカゾルのシリカ濃度を下げたとしても、当該酸性シリカゾル及び希釈水ガラスを混合した際のゲルタイムが短く保たれる。なお、このゲルダイムが短く保たれるメカニズムは後述する。本発明によると、酸性シリカゾルのシリカ濃度が低いにもかかわらず、当該酸性シリカゾルと希釈水ガラスとを混合した際のゲルタイムが短く、従って瞬結性注入材として使用することができる地盤改良用注入材となる。また、酸性シリカゾルのシリカ濃度を下げたとしても、当該酸性シリカゾルと希釈水ガラスとを混合した際のゲルタイムが短く保たれ、従って瞬結性注入材として使用することができる地盤改良用注入材の製造方法となる。次に、本発明の実施の形態を説明する。本形態の地盤改良用注入材以下、単に本注入材ともいう。は、ゲルタイムの短い、例えば、10秒以下、好ましくは8秒以下の瞬結性注入材であり、酸性シリカゾル及び希釈水ガラスが2ショット注入される従来の瞬結性注入材を応用したものである。具体的には、図1に示すように、酸性シリカゾル及び希釈水ガラスの少なくとも一方にアルカリ金属塩を配合することによって、酸性シリカゾルのシリカ濃度を低くしたとしても、ゲルタイムが短く保たれるようにしたものである。以下、順に説明する。[A液主材]本注入材のA液には、従来の酸性シリカゾルに配合されていた水ガラス、酸及び水のほか、必要によりアルカリ金属塩が配合される。このA液に配合される水ガラスとしては、例えば、JIS1408に規定の珪酸ソーダXNa2OYSiO2相当品、すなわち、JIS1号、2号、3号水ガラスや、珪素を溶解してモル比4以上の高モル比とした水ガラス、脱アルカリして高モル比とした水ガラス等を使用することができる。また、ナトリウム以外のアルカリ金属、例えば、カリウムやリチウム等を成分とする水ガラスも適宜選択して使用することができる。なお、JIS3号水ガラスは、SiO228~30質量、Na2O9~10質量とされた水ガラスであり、モル比が2.8~3.33とされる。この水ガラスは、中和剤たる酸と配合混合して酸性シリカゾルを生成するが、この酸と配合する前に水と配合して希釈するのが好ましい。水ガラスを水で希釈しておくことで、酸と配合した際におけるゲル化を防止することができる。水ガラスの水による希釈は、シリカ濃度が25質量/容量以下となるように行うのが好ましく、10~20質量/容量となるように行うのがより好ましい。ここで、水ガラスの希釈に使用する水は、水ガラスと配合するに先立って、アルカリ金属塩を配合添加しておくのが好ましい。このアルカリ金属塩の配合によって本注入材のゲルタイムを短く保つことができる。このアルカリ金属塩は、水に対して、例えば、濃度0.1~10となるように、好ましくは1~4となるように配合することができる。ただし、瞬結性を示す本注入材のA液と長結性注入材とで同じ薬液が使用される場合は図1参照、塩害防止等の観点から、アルカリ金属塩は後述するB液に配合するものとし、A液に配合する量は少なくし、又は配合しない方が好ましい。なお、アルカリ金属塩の配合は、水ガラス及び水を配合するのと同時に、あるいは水ガラス及び水の配合に次いで行うこともできる。また、アルカリ金属塩の配合によってゲルタイムが短くなるとするメカニズムや、アルカリ金属塩の具体例等は、後述B液の詳細を説明する際に説明する。以上のようにして水ガラス、水及びアルカリ金属塩を配合した混合液アルカリ金属塩配合希釈水ガラスには、中和剤たる酸を配合混合する。この配合は、得られるA液アルカリ金属塩配合酸性シリカゾルのpHが1~4となるように行うのが好ましく、1.5~2.5となるように行うのがより好ましい。pHが1未満となるように配合すると、多量の余剰酸により地盤を酸性汚染するおそれがある。他方、pHが4を超える配合では、A液が不安定で作液時にゲル化するおそれがある。水珪酸H2SiO2OH2の酸解離定数はpKa1=9.86、pKa2=13.1であるので、アルカリ金属塩配合希釈水ガラスと配合する酸としては、その酸解離定数が9.86以下の酸を使用するのが好ましい。酸解離定数が9.86以下の酸としては、例えば、硫酸、塩酸、硝酸、リン酸、ギ酸、クエン酸等を例示することができる。ただし、コストの観点からは硫酸を使用するのが好ましく、安定性の観点からは塩酸を使用するのが好ましい。これらの酸は、通常、水で希釈して使用され、例えば、75硫酸であれば15~60L/m3の割合でアルカリ金属塩配合希釈水ガラスと配合される。[B液反応材]本注入材のB液には、従来の希釈水ガラスに配合されていた水ガラス及び水のほか、必要によりアルカリ金属塩が配合される。このB液に配合される水ガラスとしては、A液に配合される水ガラスと同様のものを使用することができる。ただし、B液に配合する水ガラスは、モル比が3.5以上であるのが好ましく3.6~4.5であるのがより好ましい。水ガラスのモル比が3.3未満であると、アルカリ金属塩が配合された水と配合する際に、ゲル化が生じるおそれがある。水ガラスの希釈に使用する水は、水ガラスと配合するに先立って、アルカリ金属塩を配合添加しておくのが好ましい。このアルカリ金属塩の配合によって本注入材のゲルタイムを短く保つことができる。このゲルタイムが短く保たれるメカニズムを以下、説明する。酸性シリカゾル及び希釈水ガラスを混合するとゲル化する主な要因としては、中和反応、及び塩電解質の存在が考えられる。中和反応によるゲル化は、シリカがpH6~8で不安定になることを原因として生じるものである。また、塩の存在によるゲル化は、水ガラス及び酸を配合して酸性シリカゾルを得る際に、硫酸ナトリウム等のアルカリ金属塩が生成されることを原因として生じるものである。つまり、シリカは、アルカリ側においてNaとSiO32とに電離することによって溶液状態を維持しているが、酸性シリカゾルに含まれるアルカリ金属塩によってSiO32の電荷バランスが崩れ、ゲル化が生じることになる。この点、酸性シリカゾルのシリカ濃度が高い場合は、中和反応の進行が速く、また、酸性シリカゾルに含まれるアルカリ金属塩の濃度が高いため、当該アルカリ金属塩の存在によるゲル化の進行も速くなる。しかるに、シリカ濃度を下げるために、酸性シリカゾルを生成するために配合する水ガラスの量配合割合を減らすと、中和反応が遅くなり、また、中和に際して生成されるアルカリ金属塩の濃度が低くなるため、ゲル化の進行が遅くなる。なお、単に高モル比の水ガラスを使用しても、酸性シリカゾルに含まれるアルカリ金属塩の濃度が低くなるため、ゲル化の進行が遅くなる。B液におけるアルカリ金属塩は、前述したA液におけるような塩害の問題が生じないため、水に対して、濃度1~7となるように配合するのが好ましく、濃度3~6となるように配合するのがより好ましい。なお、アルカリ金属塩の配合は、B液における場合も、水ガラス及び水を配合するのと同時に、あるいは水ガラス及び水の配合に次いで行うことができる。A液における場合も、B液における場合も、アルカリ金属塩としては、酸性シリカゾルや希釈水ガラスと配合して不均一にゲル化しないものを使用するのが好ましい。したがって、pHが変化するとゲルが生じ易くなるという観点から、中性塩を使用するのが好ましい。また、シリカとの反応性という観点からは、アルカリ土類金属塩ではなくアルカリ金属塩を使用するのが好ましい。なお、アルカリ土類金属塩を使用すると、不均一にゲル化するおそれがある。中性のアルカリ金属塩としては、種々存在するが、塩化ナトリウム、硫酸ナトリウム、硝酸ナトリウム、塩化カリウム、硫酸カリウム、硝酸カリウム、塩化リチウム、硫酸リチウム、硝酸リチウムの群から選択されたいずれか一種以上を使用するのが好ましい。ただし、アルカリ塩ではあるが、クエン酸ナトリウム、クエン酸カリウム、リンゴ酸ナトリウム、リンゴ酸カリウム、リン酸ナトリウム及びリン酸カリウムも好適に使用することができ、これらのアルカリ塩及び上記中性塩の群から選択されたいずれか一種以上を使用するのが好ましい。[適用例]本注入材は、A液主材及びB液反応材が2ショット注入されてなるものであり、前述特許文献1特開平10-60876号公報に開示されるようなロッド注入工法の瞬結性注入材一次注入材として使用することができるほか、特開平9-3868号公報に開示されるような二重管ダブルパッカー注入工法の瞬結性注入材としても使用することができる。本注入材によって注入管注入ロッドやマンシェットチューブ等回りの閉塞や地盤の荒詰め等が行われる。また、本注入材のA液は、そのままの状態で長結性注入材二次注入材としても使用することができ、土粒子間に浸透注入されることによって地盤固結体が造成される。次に、本発明の実施例を説明する。水ガラス、75硫酸、塩化ナトリウム及び水が配合されたA液主材と、水ガラス、塩化ナトリウム及び水が配合されたB液反応材とを2:1の容量割合で混合し、得られた混合液についてゲルタイムを測定した。A液の配合割合を表1に、B液の配合割合を表2に示し、結果を表3に示した。表1のA1~A4は塩化ナトリウムを配合しない作液例であり、水ガラスの配合量を変化させることによって、シリカ濃度を変化させている。また、表1のA5~A7は塩化ナトリウムを配合した作液例であり、塩化ナトリウムの配合量を変化させている。このA5~A7の作液例は、A4の作液例と水ガラスの配合量を同一としており、従ってシリカ濃度も同一である。一方、表2のB2~B4は塩化ナトリウムを配合した作液例であり、塩化ナトリウムの配合量を変化させている。このB2~B4の作液例は、塩化ナトリウムを配合しない作液例であるB1と水ガラスの配合量を同一としており、従ってシリカ濃度も同一である。以上B1~B4の作液例は、作液の際にゲル化するのを避けるために、水ガラスとして5号水ガラスを使用している。ただし、比較のために水ガラスとして3号水ガラスを使用した作液例B5を示しており、この作液例B5は塩化ナトリウムも配合されておらず、従来のB液希釈水ガラスを示すものとなっている。なお、3号水ガラスの物性はSiO228.5、Na2O9.3、モル比3.2であり、5号水ガラスの物性はSiO225.5、Na2O7.1、モル比3.7であった。考察表3の測定結果から、A液のシリカ濃度が低くなると作液例A3,A4ゲルタイムが長くなるが、塩化ナトリウムの配合によってゲルタイムを短くできることが知見された。また、B液に塩化ナトリウムを配合しない場合作液例B1の結果から、A液に塩化ナトリウムを配合してもゲルタイムを短くできることが知見された。ただし、A液に塩化ナトリウムを配合すると、前述したように塩害の問題が生じるため、B液に塩化ナトリウムを配合する方が好適である。"